"カラム充填剤として、架橋重合体粒子の表面にカチオン交換基を含む重合体を有するカチオン交換性粒子を充填し、かつ、測定に用いる溶離液を1.0mL/分で送液したときの圧力値が9.8×103Pa以上、29.4×105Pa以下のカラムを用いる液体クロマトグラフィーによるヘモグロビン類の測定方法。カチオン交換基を含む重合体は、カチオン交換基を含む単量体を架橋重合体粒子の表面において重合させて得られたものである請求項1記載のヘモグロビン類の測定方法。カチオン交換基を含む重合体は、カチオン交換基に変換し得る官能基を含む単量体を架橋重合体粒子の表面において重合させて得られたものである請求項1記載のヘモグロビン類の測定方法。測定系に生じる圧力値を9.8×103Pa以上、19.6×105Pa以下に設定する請求項1、2又は3記載のヘモグロビン類の測定方法。請求項1、2、3又は4記載のヘモグロビン類の測定方法を用いる、液体クロマトグラフィーによるヘモグロビンA1cの測定方法。請求項1、2、3又は4記載のヘモグロビン類の測定方法を用いる、液体クロマトグラフィーによるヘモグロビンA1cとヘモグロビンFの同時測定方法。請求項1、2、3又は4記載のヘモグロビン類の測定方法を用いる、液体クロマトグラフィーによるヘモグロビンA1cとヘモグロビンA2の同時測定方法。請求項1、2、3又は4記載のヘモグロビン類の測定方法を用いる、液体クロマトグラフィーによるヘモグロビンA1cと異常ヘモグロビン類の同時測定方法。本発明は、ヘモグロビン類を短時間で高精度に測定することができるヘモグロビン類の測定方法を提供することを目的とする。また本発明は、このヘモグロビン類の測定方法を用いるヘモグロビンA1cの測定方法、ヘモグロビンA1cとヘモグロビンFの同時測定方法、ヘモグロビンA1cとヘモグロビンA2の同時測定方法、及びヘモグロビンA1cと異常ヘモグロビン類の同時測定方法を提供することを目的とする。本発明者は、ヘモグロビン類の測定方法において、特定の構造を有するカラム充填剤を充填したカラムを用いる場合、一定条件下で示される特定範囲の圧力値を示すカラムを選択することで測定の再現性が向上することを見出した。またその圧力値の範囲は、従来のヘモグロビン類の測定方法に用いられるカラムの圧力値とは異なる範囲であり、従来のカラムの圧力値よりも有意に低いことを見出した。本発明は、カラム充填剤として、架橋重合体粒子の表面にカチオン交換基を含む重合体を有するカチオン交換性粒子を充填し、かつ、測定に用いる溶離液を1.0mL/分で送液したときの圧力値が9.8×103Pa以上、29.4×105Pa以下のカラムを用いる液体クロマトグラフィーによるヘモグロビン類の測定方法である。以下に本発明を詳述する。本発明のヘモグロビン類の測定方法に用いるカラム充填剤は、架橋重合体粒子の表面にカチオン交換基を含む重合体を有するカチオン交換性粒子である。架橋重合体粒子は、有機系の架橋性単量体又は有機系の架橋性単量体を主成分とする単量体類の混合物を重合した粒子であることが好ましい。なかでも架橋性アクリル系単量体又は架橋性アクリル系単量体を主成分とする単量体類の混合物を重合した粒子であることがより好ましい。また架橋性重合体粒子は、実質的にイオン交換性を有しない粒子であることが好ましい。なお本明細書においてアクリル系とは、アクリル基又はメタクリル基を有することを意味する。また本明細書においてメタアクリル酸とは、アクリル酸又はメタクリル酸であることを示し、メタアクリレートとは、アクリレート又はメタクリレートであることを示す。架橋性アクリル系単量体としては、例えばポリエチレングリコールジメタアクリレート類、ポリプロピレングリコールジメタアクリレート類、アルキレングリコールジメタアクリレート類、ヒドロキシアルキルジメタアクリレート類、分子内に少なくとも2個のメタアクリル基を有するアルキロールアルカンメタアクリレート類等が挙げられる。ポリエチレングリコールジメタアクリレート類としては、例えば、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート等が挙げられる。ポリプロピレングリコールジメタアクリレート類としては、例えば、プロピレングリコールジメタアクリレート、ジプロピレングリコールジメタアクリレート、トリプロピレングリコールジメタアクリレート、テトラプロピレングリコールジメタアクリレート、ポリプロピレングリコールジメタアクリレート等が挙げられる。アルキレングリコールジメタアクリレート類としては、例えば、ポリテトラメチレングリコールジメタアクリレート、ポリプロピレングリコール-テトラメチレングリコール-ジメタアクリレート、ポリエチレングリコールポリプロピレングリコールポリエチレングリコール-ジメタアクリレート、1,3-ブチレングリコールジメタアクリレート、1,4-ブチレングリコールジメタアクリレート、1,6-ヘキサグリコールジメタアクリレート、1,9-ノナンジオールジメタアクリレート、ネオペンチルグリコールジメタアクリレート等が挙げられる。ヒドロキシアルキルジメタアクリレート類としては、例えば、2-ヒドロキシ-1,3-ジメタアクリロキシプロパン、2-ヒドロキシ-1-メタアクリロキシ-3-メタアクリロキシプロパン、2-ヒドロキシ-3-メタアクリロイルオキシプロピルメタアクリレート、グリセロールジメタアクリレート、グリセロールアクリレートメタクリレート、ウレタンメタジアクリレート、イソシアヌル酸ジメタアクリレート、イソシアヌル酸トリメタアクリレート、1,10-ジメタアクリロキシ-4,7-ジオキサデカン-2,9-ジオール、1,10-ジメタアクリロキシ-5-メチル-4,7-ジオキサデカン-2,9-ジオール、1,11-ジメタアクリロキシ-4,8-ジオキサウンデカン-2,6,10-トリオール等が挙げられる。分子内に少なくとも2個のメタアクリル基を有するアルキロールアルカンメタアクリレート類としては、例えば、トリメチロールプロパントリメタアクリレート、テトラメチロールプロパントリメタアクリレート、ジトリメチロールプロパンテトラメタアクリレート、テトラメチロールメタントリメタアクリレート、テトラメチロールメタンテトラメタアクリレート、トリメチロールエタントリメタアクリレート等が挙げられる。これらの架橋性アクリル系単量体は単独で用いてもよいし、二種以上を組み合わせて用いてもよい。またこれらの架橋性アクリル系単量体は、イオン交換基を有さない構造であることが好ましい。架橋重合体粒子を構成する単量体としては、更に非架橋性単量体を用いてもよい。非架橋性単量体は非架橋性アクリル系単量体であることが好ましい。非架橋性アクリル系単量体は親水性の非架橋性アクリル系単量体が好ましく、例えば、メタアクリル酸アルキル類、水酸基を有する非架橋性アクリル系単量体等が挙げられる。メタアクリル酸アルキル類としては、例えば、メタアクリル酸メチル、メタアクリル酸エチル、メタアクリル酸プロピル、メタアクリル酸ブチル、メタアクリル酸2-エチルヘキシル等が挙げられる。水酸基を有する非架橋性アクリル系単量体としては、例えば、ポリエチレングリコールモノメタアクリレート類、ポリプロピレングリコールモノメタアクリレート類、アルキレングリコールモノメタアクリレート類、その他の水酸基を有するメタアクリレート類等が挙げられる。ポリエチレングリコールモノメタアクリレート類としては、例えば、エチレングリコールモノメタアクリレート、ジエチレングリコールモノメタアクリレート、トリエチレングリコールモノメタアクリレート、テトラエチレングリコールモノメタアクリレート、ポリエチレングリコールモノメタアクリレート、メトキシトリポリエチレングリコールモノメタアクリレート、メトキシポリエチレングリコールモノメタアクリレート等が挙げられる。ポリプロピレングリコールモノメタアクリレート類としては、例えば、プロピレングリコールモノメタアクリレート、ジプロピレングリコールモノメタアクリレート、トリプロピレングリコールモノメタアクリレート、テトラプロピレングリコールモノメタアクリレート、ポリプロピレングリコールモノメタアクリレート等が挙げられる。アルキレングリコールモノメタアクリレート類としては、例えば、ポリエチレングリコールプロピレングリコールモノメタアクリレート、ポリエチレングリコールテトラメチレングリコールモノメタアクリレート、ポリプロピレングリコールテトラメチレングリコールモノメタアクリレート、オクトキシポリエチレングリコールポリプロピレングリコール-モノメタアクリレート等が挙げられる。その他の水酸基を有するメタアクリレート類としては、例えば、グリセリンモノメタアクリレート、2-ヒドロキシエチルメタアクリレート、2-ヒドロキシプロピルメタアクリレート、2,3-ジヒドロキシルエチルメタアクリレート、2,3-ジヒドロキシルプロピルメタアクリレート等が挙げられる。これらの非架橋性アクリル系単量体は単独で用いてもよいし、二種以上を組み合わせて用いてもよい。またこれらの非架橋性アクリル系単量体はイオン交換基を有さない構造であることが好ましい。架橋重合体を構成する単量体として非架橋性単量体を用いる場合、架橋性単量体と非架橋性単量体との混合物における非架橋性単量体の含有量の上限は30重量である。非架橋性単量体の含有量が30重量を超える場合、得られるカラム充填剤の耐圧性及び耐膨潤性が低下し、ヘモグロビン類の正確な測定ができなくなることがある。非架橋性単量体の含有量のより好ましい上限は20重量、更に好ましい上限は10重量である。架橋性単量体、又は、架橋性単量体と非架橋性単量体の混合物以下、両者を合わせて架橋性単量体類ともいうを重合する方法としては、例えば、重合開始剤の存在下での乳化重合法、ソープフリー重合法、分散重合法、懸濁重合法、シード重合法等の公知の重合法が挙げられる。なかでも、分散重合法、懸濁重合法、シード重合法が好ましい。例えば、懸濁重合法の場合、架橋性単量体類に重合開始剤を溶解して適当な分散媒中に分散させた後、必要に応じて窒素ガス等の不活性ガス雰囲気下で攪拌しながら加温することにより、カラム充填剤として適当な架橋重合体粒子を得ることができる。架橋性単量体類の重合に用いる重合開始剤としては、水溶性又は油溶性の公知のラジカル重合開始剤を用いることができる。例えば、過硫酸カリウム、過硫酸ナトリウム、過硫酸アンモニウム等の過硫酸塩や、クメンハイドロパーオキサイド、ベンゾイルパーオキサイド、ラウロイルパーオキサイド、オクタノイルパーオキサイド、o-クロロベンゾイルパーオキサイド、アセチルパーオキサイド、t-ブチルハイドロパーオキサイド、t-ブチルパーオキシアセテート、t-ブチルパーオキシイソブチレート、3,5,5-トリメチルヘキサノイルパーオキサイド、t-ブチルパーオキシ-2-エチルヘキサノエート、ジ-t-ブチルパーオキサイド等の有機過酸化物や、2,2-アゾビスイソブヒロニトリル、2,2-アゾビス2,4-ジメチルバレロニトリル、4,4-アゾビス4-シアノペンタン酸、2,2-アゾビス2-メチルブチロニトリル、2,2-アゾビス2,4-ジメチルバレロニトリル、アゾビスシクロヘキサンカルボニトリル等のアゾ化合物が挙げられる。重合開始剤の使用量は、架橋性単量体類100重量部に対して好ましい下限が0.05重量部、好ましい上限が5重量部である。重合開始剤の使用量が0.05重量部未満の場合、未反応の単量体が残存しヘモグロビン類の測定に悪影響を及ぼすことがある。また未反応の単量体を重合させるために長時間の重合を行うと、重合途中に凝集して粒子が得られなくなることがある。重合開始剤の使用量が5重量部を超える場合、急激な重合反応の進行により凝集物が発生することがある。また架橋性単量体類の重合時に公知の添加剤等を添加してもよい。このような添加剤としては、例えば架橋重合体粒子にマクロポアを形成するための多孔質化剤、重合反応を制御するための各種連鎖移動剤、懸濁粒子を安定化させるための分散剤等が挙げられる。本発明のヘモグロビン類の測定方法に用いるカラム充填剤は、架橋重合体粒子の表面にカチオン交換基を含む重合体を有するカチオン交換性粒子である。カチオン交換基としては、例えばカルボキシル基、リン酸基、スルホン酸基等が挙げられる。なかでもスルホン酸基が好ましい。カチオン交換基を含む重合体は異なる複数種のカチオン交換基を有しても良い。なお本明細書におけるカチオン交換基はカチオン交換基に付随する構造は問わないため、カチオン交換基を末端に有する全ての官能基を含む。例えば本明細書におけるカルボキシル基は、カルボキシルエチル基、カルボキシルプロピル基等を含む。カチオン交換基を含む重合体は、カチオン交換基を含む単量体を重合させた重合体、又は、カチオン交換基に変換し得る官能基を含む単量体を重合させ、その官能基をカチオン交換基に変換させた重合体が好ましい。なかでもカチオン交換基を含む単量体を重合させた重合体がより好ましい。カチオン交換基を含む単量体以下、カチオン交換性単量体ともいうは、重合反応性の官能基及びカチオン交換基を含む単量体である。カチオン交換性単量体は、カチオン交換基を含むアクリル系単量体類であることが好ましい。カルボキシル基を含むアクリル系単量体としては、例えば、メタアクリル酸、2-メタアクリロイルオキシエチルサクシネート、2-メタアクリロイルオキシエチルフタル酸等のメタアクリル酸誘導体類が挙げられる。リン酸基を含むアクリル系単量体としては、例えば、メタアクリロイルオキシエチルアシッドホスフェート、2-メタアクリロイルオキシエチルアシッドホスフェート、3-メタアクリロイルオキシプロピルアシッドホスフェート等のメタアクリル酸誘導体類等が挙げられる。スルホン酸基を含むアクリル系単量体としては、例えば、2-メタアクリルアミド-2-メチルプロパンスルホン酸、2-スルホエチルメタアクリレート、3-スルホプロピルメタアクリル酸等のメタアクリル酸誘導体類等が挙げられる。これらのカチオン交換性単量体は単独で用いてもよいし、二種以上を組み合わせて用いてもよい。またこれらのカチオン交換性単量体に加えて、他の非架橋性の親水性単量体を用いてもよい。非架橋性の親水性単量体としては、上記水酸基を有する非架橋性アクリル系単量体が好ましい。例えばポリエチレングリコールモノメタアクリレート類、ポリプロピレングリコールモノメタアクリレート類、アルキレングリコールモノメタアクリレート類、その他の水酸基を有するメタアクリレート類等が挙げられるこれらのカチオン交換性単量体を架橋重合体粒子の表面で重合させたカチオン交換性粒子は、架橋重合体粒子及び重合開始剤の存在下で、カチオン交換性単量体を重合させた粒子が好ましい。なかでも重合開始剤を内部に含有する架橋重合体粒子の存在下で、上記のカチオン交換性単量体を重合させた粒子がより好ましい。重合開始剤を内部に含有する架橋重合体粒子は、架橋重合体粒子を膨潤させることができ、かつ、重合開始剤を溶解できる有機溶媒に重合開始剤を溶解し、架橋重合体粒子をこの有機溶媒に含浸させた粒子が好ましい。例えばカチオン交換性単量体を架橋重合体粒子の表面で重合させたカチオン交換性粒子としては、重合開始剤を架橋重合体粒子の内部に含有させた後、架橋重合体粒子を適当な分散媒中に分散し、該分散媒にカチオン交換性単量体を添加して重合させた粒子等が挙げられる。カチオン交換性粒子は、架橋重合体粒子を調製する際の重合反応において、この重合反応が完了する前、すなわち重合開始剤が完全に消費される前に、カチオン交換性単量体を反応系に添加して重合反応を継続して得られる粒子が更に好ましい。この粒子は、架橋性重合体粒子の重合反応を行うために最初に添加した重合開始剤を利用して、架橋重合体粒子の表面に効率よくカチオン交換性単量体を重合させた粒子である。またカチオン交換性粒子としては、架橋重合体粒子の表面にカチオン交換基に変換し得る官能基を含む単量体を重合させ、更に該官能基をカチオン交換基に変換させた粒子も好ましい。カチオン交換基に変換し得る官能基以下、反応性基ともいうは、非イオン性の親水性基であることが好ましい。非イオン性の親水性基としては、例えば、水酸基、グリコール基、エポキシ基、グリシジル基、1級アミノ基、2級アミノ基、シアノ基、アルデヒド基等が挙げられる。なかでも、水酸基、エポキシ基、グリシジル基、1級アミノ基、2級アミノ基が好ましく、水酸基、エポキシ基、グリシジル基がより好ましい。これらの反応性基を含む単量体以下、反応性単量体ともいうは、メタアクリル酸エステル類が好ましい。メタアクリル酸エステル類としては、例えば、ポリエチレングリコールモノメタアクリレート類、ポリプロピレングリコールメタアクリレート類、アルキレングリコールモノメタアクリレート類、エポキシ化又はヒドロキシル化メタアクリレート類、アミノ化メタアクリレート類、アルデヒド化又はシアノ化メタアクリレート類等が挙げられる。ポリエチレングリコールモノメタアクリレート類としては、例えば、エチレングリコールモノメタアクリレート、ジエチレングリコールモノメタアクリレート、トリエチレングリコールモノメタアクリレート、テトラエチレングリコールモノメタアクリレート、ポリエチレングリコールモノメタアクリレート、メトキシトリポリエチレングリコールモノメタアクリレート、メトキシポリエチレングリコールモノメタアクリレート等が挙げられる。ポリプロピレングリコールメタアクリレート類としては、例えば、プロピレングリコールモノメタアクリレート、ジプロピレングリコールモノメタアクリレート、トリプロピレングリコールモノメタアクリレート、テトラプロピレングリコールモノメタアクリレート、ポリプロピレングリコールモノメタアクリレート等が挙げられる。アルキレングリコールモノメタアクリレート類としては、例えば、ポリエチレングリコールプロピレングリコールモノメタアクリレート、ポリエチレングリコールテトラメチレングリコールモノメタアクリレート、ポリプロピレングリコールテトラメチレングリコールモノメタアクリレート、オクトキシポリエチレングリコールポリプロピレングリコール-モノメタアクリレート等が挙げられる。エポキシ化又はヒドロキシル化メタアクリレート類としては、例えば、グリシジルメタアクリレート、グリセリンモノメタアクリレート、2-ヒドロキシエチルメタアクリレート、2-ヒドロキシプロピルメタアクリレート、2,3-ジヒドロキシルエチルメタアクリレート、2,3-ジヒドロキシルプロピルメタアクリレート等が挙げられる。アミノ化メタアクリレート類としては、例えば、2-アミノエチルメタアクリレート、2,3-ジアミノエチルメタアクリレート、2-アミノプロピルメタアクリレート、2,3-ジアミノプロピルメタアクリレート、メタアクリルアミド等が挙げられる。アルデヒド化又はシアノ化メタアクリレート類としては、例えば、メタアクロレイン、シアノメタアクリレート、エチル-2-アクリレート等が挙げられる。これらの反応性単量体は単独で用いてもよいし、二種以上を組み合わせて用いてもよい。これらの反応性単量体を架橋重合体粒子の表面で重合させた粒子としては、上記のカチオン交換性単量体の代わりに反応性単量体を重合させた粒子が好ましい。この粒子は、架橋重合体粒子及び重合開始剤の存在下で、反応性単量体を重合させた粒子である。なかでも重合開始剤を内部に含有する架橋重合体粒子の存在下で、反応性単量体を重合させた粒子がより好ましい。架橋重合体粒子の表面に反応性単量体を重合させた粒子の反応性基を、カチオン交換基に変換させた粒子としては、反応性基にカチオン交換基を有する化合物以下、カチオン交換性化合物ともいうを反応させた粒子が好ましい。反応性基とカチオン性化合物を反応させた粒子としては、公知の化学反応を用いて反応性基とカチオン交換性化合物を反応させた粒子が挙げられる。例えば、反応性基として水酸基を表面に有する架橋重合体粒子と、カチオン交換性化合物であるブロムエタンスルホン酸ナトリウム等のハロゲン化エタンスルホン酸類やクロロ酢酸ナトリウム等のハロゲン化酢酸類を、水酸化アルカリ水溶液中で反応させて得られる、架橋重合体粒子の表面にスルホン酸基又はカルボキシル基を有するカチオン交換性粒子が挙げられる。また、反応性基として水酸基を表面に有する架橋重合体粒子と、カチオン交換性化合物であるカチオン交換基を有するアルデヒド化合物を、酸触媒下でアセタール化反応させて得られる、架橋重合体粒子の表面にカチオン交換基を有するカチオン交換性粒子が挙げられる。更に、反応性基として水酸基を表面に有する架橋重合体粒子と、カチオン交換性化合物であるトリカルバニル酸、ブタンテトラカルボン酸等の多官能カルボン化合物を、脱水反応によるエステル化させて得られる、架橋重合体粒子の表面にカルボキシル基を有するカチオン交換性粒子が挙げられる。加えて、反応性基として水酸基を表面に有する架橋重合体粒子と、カチオン交換性化合物である1,3-プロパンスルトン、1,4-ブタンスルトン等を、水酸化アルカリの水溶液中又は有機溶媒溶液中で反応させて得られる、架橋重合体粒子の表面にスルホン酸基を有するカチオン交換性粒子が挙げられる。反応性基とカチオン性化合物を反応させた粒子としては、以下の1、2、3等の粒子が挙げられる。1反応性基としてエポキシ基又はグリシジル基を表面に有する架橋重合体粒子と、カチオン交換性化合物である硫酸ナトリウム、タウリン、グリコール酸等とを反応させて得られる、架橋重合体粒子の表面にスルホン酸基又はカルボキシル基を有するカチオン交換性粒子。2反応性基としてエポキシ基又はグリシジル基を表面に有する架橋重合体粒子と、三フッ化ホウ素エーテラート及びカチオン交換性化合物である亜硫酸ナトリウムを加熱処理して得られる、架橋重合体粒子の表面にスルホン酸基を有するカチオン交換性粒子。3反応性基としてアミノ基を表面に有する架橋重合体粒子と、エピクロルヒドリンやトリグリシジルエーテル等のエポキシ化合物を水酸化アルカリの水溶液中又は有機溶媒溶液中で反応させてエポキシ化した後、上記のエポキシ基又はグリシジル基の場合と同様の処理を行うことにより得られる、架橋重合体粒子の表面にカチオン交換基を有するカチオン交換性粒子。カチオン交換性粒子の体積平均粒子径の好ましい下限は5μm、好ましい上限は30μmである。カチオン交換性粒子の体積平均粒子径が5μm未満の場合、溶離液を送液した場合の圧力値が増大し、本発明で規定する圧力範囲内のカラムを得ることが困難である。体積平均粒子径が30μmを超える場合、カラム内の空隙率が増大して測定試料等が拡散してピークがブロード化しやすくなるため、測定精度が低下する場合がある。カチオン交換性粒子の体積平均粒子径のより好ましい下限は6μm、より好ましい上限は25μmである。カチオン交換性粒子を充填したカラムは、カチオン交換性粒子の体積平均粒子径が小さくなるほどカラムの圧力値は大きくなり、大きくなるほどカラムの圧力値は小さくなる傾向がある。従って、カラムの圧力値を下げる場合はカチオン交換性粒子の体積平均粒子径を大きくし、上げる場合はカチオン交換性粒子の体積平均粒子径を小さくすることで、微調整が可能である。本発明のヘモグロビン類の測定方法に用いるカラムは、上記カチオン交換性粒子を充填したカラムであって、測定に用いる溶離液を流速1.0mL/分で送液したときの圧力値が9.8×103Pa以上、29.4×105Pa以下である。以下、測定に用いる溶離液を流速1.0mL/分で送液したときのカラムの圧力値をカラム圧力値、9.8×103Pa以上、29.4×105Pa以下の圧力範囲をカラムの圧力規定値ともいう。また、本明細書でいう圧力値は、送液ポンプとカラムの間に圧力計を設置し、測定時に用いる溶離液を上記流速で送液した場合に圧力計が示す値である。カラム圧力値が9.8×103Pa未満のカラムを用いる場合は、測定系に生じる圧力値が安定しにくくなるため測定精度が低下する。また測定時間が長くなる場合がある。カラム圧力値が29.4×105Paを超えるカラムを用いる場合は、高圧下での測定となるため測定精度が低下する。本発明のヘモグロビン類の測定方法に用いるカラムは、カラム圧力値が4.9×104Pa以上、24.5×105Pa以下であるカラムが好ましい。本発明のヘモグロビン類の測定方法において、上記のカチオン交換性粒子をカラム充填剤として充填するエンプティカラムとしては、金属製、樹脂製、ガラス製等の公知の素材のエンプティカラムを用いることができる。またカラム充填剤を収納するカラム本体と、フリットを含むエンドフィッティングからなる公知の構造のエンプティカラムを用いることができる。本発明のヘモグロビン類の測定方法に用いるカラム本体の長さの好ましい下限は3mm、好ましい上限は70mmである。カラム本体の長さが3mm未満の場合、充填剤とヘモグロビン類との相互作用が不充分となるため、分離性能が悪くなり測定精度が低下することがある。カラム本体の長さが70mmを超える場合、測定時間が長くなり、またカラム圧力値をカラムの圧力規定値に設定することが困難になる。カラム本体の長さのより好ましい下限は5mm、より好ましい上限は50mmである。カラム本体の長さは、短くなるほどカラムの圧力値は小さくなり、長くなるほどカラムの圧力値は大きくなる傾向がある。従って、カラムの圧力値を下げる場合はカラム本体の長さを短くし、上げる場合はカラム本体の長さを長くすることで、微調整が可能である。本発明のヘモグロビン類の測定方法に用いるカラム本体の内径の好ましい下限は1mm、好ましい上限は10mmである。カラム本体の内径が1mm未満の場合、カラム圧力値をカラムの圧力規定値に設定することが困難となり、測定精度が低下することがある。カラムの内径が10mmを超える場合、カラム内で試料が拡散して測定精度が低下することがある。また測定時間が延長する。カラム本体のより好ましい内径は2mm、より好ましい上限は4mmである。カラム本体の内径は、小さくなるほどカラムの圧力値は大きくなり、大きくなるほどカラムの圧力値は小さくなる傾向がある。従って、カラムの圧力値を下げる場合はカラム本体の内径を大きくし、上げる場合はカラム本体の内径を小さくすることで、微調整が可能である。本発明のヘモグロビン類の測定方法は、上記のカラムを接続した公知の液体クロマトグラフを用いて行える。例えば、測定試料を導入するための導入機構、溶離液を送液するためのポンプ、ヘモグロビン類を検出するための検出器等を備えた液体クロマトグラフである。本発明のヘモグロビン類の測定方法における液体クロマトグラフの構成の一例を図1に示す。本発明のヘモグロビン類の測定方法に用いられる溶離液は、公知の塩化合物を含む緩衝液類や有機溶媒類を用いることが好ましく、緩衝液類を用いることがより好ましい。緩衝液類としては、例えば、有機酸、無機酸及びこれらの塩類、アミノ酸類、グッドの緩衝液等が挙げられる。有機酸としては、例えば、クエン酸、コハク酸、酒石酸、リンゴ酸等が挙げられる。無機酸としては、例えば、塩酸、硝酸、硫酸、リン酸、ホウ酸、酢酸等が挙げられる。アミノ酸類としては、例えばグリシン、タウリン、アルギニン等が挙げられる。またこれらの緩衝液類には、一般に添加される公知の成分、例えば、界面活性剤、ポリマー類、親水性の低分子化合物、カオトロピックイオン類等を適宜添加してもよい。ヘモグロビン類の測定を行う際の緩衝液類の塩濃度の好ましい下限は10mmol/L、好ましい上限は1000mmol/Lである。緩衝液類の塩濃度が10mmol/L未満の場合、イオン交換反応が充分に行なわれないためヘモグロビン類を分離できないことがある。緩衝液類の塩濃度が1000mmol/Lを超えると塩類が析出しシステムに悪影響を及ぼすことがある。ヘモグロビン類の測定を行う際には、測定系に生じる圧力値を9.8×103Pa以上、19.6×105Pa以下に設定することが好ましい。以下、測定時における測定系に生じる圧力値を測定時の圧力値、9.8×103Pa以上、19.6×105Pa以下の圧力範囲を測定時の圧力規定値ともいう。従って、流速1.0mL/分の流速で測定を行う場合は、カラム圧力値と測定時の圧力値は一致する。測定時の圧力値が9.8×103Pa未満の場合は、測定時の圧力値が安定しにくくなる測定精度が低下する。また測定時間が長くなる場合がある。測定時の圧力値が19.6×105Paを超える場合は、高圧下での測定となるため測定精度が低下する。測定時の圧力値は、溶離液の送液速度等を増減させる等により、調整が可能である。本発明のヘモグロビン類の測定方法によれば、種々のヘモグロビン類を測定することができる。例えば、健常人が有するヘモグロビンA0、ヘモグロビンA1c、ヘモグロビンF胎児性ヘモグロビン、ヘモグロビンA2を測定することができる。また一般に異常ヘモグロビンと呼ばれるヘモグロビン類の一部を測定できる。異常ヘモグロビン類としては、例えば、ヘモグロビンS、ヘモグロビンC、ヘモグロビンD、ヘモグロビンE等が挙げられる。なお本明細書において、上記ヘモグロビン類を測定できるとは、公知のヘモグロビン類の測定方法と同様、クロマトグラムに現れる全てのピーク面積の合計又は一部のピーク面積の合計に対する各ヘモグロビンのピーク面積を百分率で表示してその含有率を示すことができることを意味する。本発明のヘモグロビン類の測定方法によれば、糖尿病の指標となるヘモグロビンA1cを測定できる。本発明のヘモグロビン類の測定方法を用いる、液体クロマトグラフィーによるヘモグロビンA1cの測定方法も本発明の1つである。本発明のヘモグロビン類の測定方法によれば、ヘモグロビンA1cと共に他のヘモグロビン類を同時に測定することもできる。ここでいう同時にとは、1回の測定でヘモグロビンA1cと他のヘモグロビン類のピークをクロマトグラム上に表示して測定対象の各ヘモグロビン類の含有率を示すことができることを意味する。例えば、ヘモグロビンA1cの前にヘモグロビンFを溶出することにより、ヘモグロビンFとヘモグロビンA1cを同時に測定できる。本発明のヘモグロビン類の測定方法を用いる、液体クロマトグラフィーによるヘモグロビンA1cとヘモグロビンFの同時測定方法も本発明の1つである。また、ヘモグロビンA1cの後にヘモグロビンA2を溶出することにより、ヘモグロビンA1cとヘモグロビンA2を同時に測定できる。本発明のヘモグロビン類の測定方法を用いる、液体クロマトグラフィーによるヘモグロビンA1cとヘモグロビンA2の同時測定方法も本発明の1つである。更に、ヘモグロビンA1cの前後に異常ヘモグロビン類を溶出することにより、ヘモグロビンA1cと異常ヘモグロビン類を同時に測定できる。本発明のヘモグロビン類の測定方法を用いる、液体クロマトグラフィーによるヘモグロビンA1cと異常ヘモグロビン類の同時測定方法も本発明の1つである。本発明は、カラム充填剤として、架橋重合体粒子の表面にカチオン交換基を含む重合体を有するカチオン交換性粒子を充填し、かつ、測定に用いる溶離液を1.0mL/分で送液したときの圧力値が9.8×103Pa以上、29.4×105Pa以下のカラムを用いる液体クロマトグラフィーによるヘモグロビン類の測定方法である。上記の条件に適合するカラムを用いることにより、従来の高圧条件下での測定の欠点を解決し、更に短時間で高精度にヘモグロビン類を測定できる。また、ヘモグロビンA1cと他のヘモグロビン類を同時に測定できる。以下に実施例を掲げて本発明を更に詳しく説明するが、本発明はこれら実施例のみに限定されない。実施例1~4では、架橋重合体粒子の表面にカチオン交換基を含む重合体を有するカラム充填剤を調製し、本発明のカラムの圧力規定値に適合するカラムを調製した。またこのカラム充填剤を用いて、本発明の測定時の圧力規定値に適合する条件で測定を行った例を示す。実施例1テトラエチレングリコールジメタクリレート新中村化学工業社製200g、ジエチレングリコールジメタクリレート新中村化学工業社製50g、及び、テトラメチロールメタントリアクリレート新中村化学工業社製100gに、過酸化ベンゾイルナカライテスク社製1.0gを溶解した。得られた混合物を、5重量のポリビニルアルコール日本合成化学工業社製、ゴーセノールGH-20水溶液2Lに分散させ、回転翼を用いて回転数300rpmで攪拌しながら、窒素雰囲気下で80°Cに加温して1時間重合反応を行なった。1時間後に反応系にアクリルアミド-tert-ブチルスルホン酸東亞合成社製80gを溶解した水溶液200mLを添加して更に80°Cで1時間重合反応を行い、架橋重合体粒子の表面にカチオン交換基を含む重合体を有するカチオン交換性粒子カラム充填剤を得た。得られたカラム充填剤を洗浄した後、粒度分布測定装置ナイコンプ社製アキュサイザー780により粒子径を測定した結果、体積平均粒子径は9.3μmであった。カラム充填剤0.8gを、50mmol/Lリン酸緩衝液pH6.030mLに添加して撹拌した後、5分間超音波処理してスラリーを調製した。ステンレス製エンプティカラムカラム本体の内径4.6mm、長さ35mm類を接続したカラム充填用パッカー容量30mL、アズワン社製にスラリー全量を注入した。カラム充填用パッカーに送液ポンプサイエンス社製、PU-614GLを接続し、20MPaの圧力で充填してヘモグロビン類測定用のカラムを得た。図1に示した構成の液体クロマトグラフ1に、得られたヘモグロビン類測定用のカラム分離用カラム7を接続した。送液ポンプ3とインジェクションバルブ5の間に圧力計4長野計器社製、デジタル圧力計GC61を接続して圧力値を測定した。測定条件を下記に示す。溶離液Aを流速1.0mL/分で送液した際のカラム圧力値は1300×103Paであった。測定条件システム:LC-20Aシステム島津製作所社製溶離液:溶離液A:200mmol/Lリン酸緩衝液pH5.8溶離液B:400mmol/Lリン酸緩衝液pH7.8溶出条件:0.0分~1.0分:溶離液A1001.0分~1.1分:溶離液B1001.1分~2.0分:溶離液A100流速:1.0mL/分検出波長:415nm試料注入量:10μL上記のカラム及び測定条件を用いて、健常人血液中のヘモグロビンA1cの測定を行った。測定試料は、フッ化ナトリウム採血したヒト健常人血液を、0.05のTritonX-100Sigma-Aldrich社製を含むリン酸緩衝液pH6.8により200倍に溶血希釈したものを用いた。上記の測定条件で測定した結果、得られたクロマトグラムを図2に示す。図2中、ピーク21はヘモグロビンA1c、ピーク22はヘモグロビンA0、ピーク23はヘモグロビンFを示す。ヘモグロビンA1cと他のヘモグロビン類が短時間内に良好に分離できた。また同じ試料を用いた測定を20回連続して行う同時再現性試験を行った。表1に示す通り、ヘモグロビンA1c値HbA1cとヘモグロビンF値HbFの再現性は良好であった。上記のカラム及び測定条件を用いて人為的に調製した修飾ヘモグロビン類を含む試料を測定した。修飾ヘモグロビン類を含む試料として、レイバイルヘモグロビンA1c含有試料試料L、アセチル化ヘモグロビン含有試料試料A、カルバミル化ヘモグロビン含有試料試料Cの3種類を公知の方法により調製した。試料Lは、健常人血液にグルコースを2000mg/dLとなるように添加し、37°Cで3時間加温することにより調製した。試料Aは、健常人血液にアセトアルデヒドを50mg/dLとなるように添加し、37°Cで2時間加温することにより調製した。試料Cは、健常人血液にシアン酸ナトリウムを50mg/dLとなるように添加し、37°Cで2時間加温することにより調製した。ヘモグロビンA1cと修飾ヘモグロビン類の分離性能は、修飾ヘモグロビン類を含む試料試料L、試料A、試料CのヘモグロビンA1c値から、修飾ヘモグロビンを調製する際の原料として用いた健常人血液のヘモグロビンA1c値を差し引いた値Δ値を算出して比較することにより評価した。その結果、表1に示す通りΔ値はいずれも0.2未満であり、修飾ヘモグロビン類が含まれる試料においても、正確にヘモグロビンA1cを測定できた。上記のカラムを用いて、異常ヘモグロビンのヘモグロビンS及びヘモグロビンCを含む試料ヘレナ研究所社製、AFSCヘモコントロールを測定した。得られたクロマトグラムを図3に示す。図3中、ピーク24はヘモグロビンS、ピーク25はヘモグロビンCを示す。異常ヘモグロビン類であるヘモグロビンS及びヘモグロビンCを良好に分離できた。また、表1に示す通り、同時再現性試験でのヘモグロビンS及びヘモグロビンCの再現性も良好であった。上記のカラムを用いて、ヘモグロビンA2を含む試料バイオラッド社製A2コントロールレベル2を測定した。得られたクロマトグラムを図4に示す。図4のピーク26はヘモグロビンA2を示す。ヘモグロビンA2を良好に分離できた。また、表1に示す通り、同時再現性試験でのヘモグロビンA2の再現性も良好であった。実施例2~4実施例1の重合反応時における撹拌時の回転数を小さくして重合を行い、実施例1と体積平均粒子径の異なるカラム充填剤を調製した。実施例1と同様の方法により体積平均粒子径及びカラム圧力値を測定した。重合時の設定回転数、体積平均粒子径、使用したカラムのサイズ、カラム圧力値、測定時の流速、測定時の圧力を表1に示す。なお、以下の実施例及び比較例におけるこれらの条件及び測定結果も全て表1に示す。得られたカラムを用い、実施例1で用いた健常人血液、異常ヘモグロビン含有試料、ヘモグロビンA2含有試料を測定した結果、それぞれ図2、図3、図4と同様のクロマトグラムが得られた。同時再現性試験の結果及び修飾ヘモグロビン類含有試料を測定した場合のΔ値を表1に示す。いずれも実施例1のカラムを用いた場合と同様に良好であった。実施例5、6実施例5、6では、架橋重合体粒子の表面にカチオン交換基を含む重合体を有し、本発明のカラムの圧力規定値に適合するカラムを調製した。ただし、ヘモグロビン類の測定は、本発明の測定時の圧力規定値に適合しない条件で行った例を示す。実施例1の重合反応時における撹拌時の回転数を大きくして重合を行い、体積平均粒子径の異なるカチオン交換性粒子を調製した。実施例1と同様の方法により体積平均粒子径及びカラム圧力値を測定した。重合時の設定回転数、体積平均粒子径及びカラム圧力値を表1に示す。得られたカラムを用い、実施例1で用いた健常人血液、異常ヘモグロビン含有試料、ヘモグロビンA2含有試料を測定した結果、それぞれ図2、図3、図4と同様のクロマトグラムが得られた。同時再現性試験の結果及び修飾ヘモグロビン類含有試料を測定した場合のΔ値を表1に示す。いずれも実用上問題のないレベルの良好な数値を示したが、実施例1~4のカラムを用いた場合よりも若干CV値及びΔ値が大きかった。実施例7実施例7では、実施例5のカラム充填剤を用い、かつ、本発明の測定時の圧力規定値に適合するように条件を変更して測定を行った例を示す。実施例5のカラム充填剤を、実施例1で用いたカラムより短いステンレス製エンプティカラムカラム本体の内径4.6mm、長さ25mmに充填した。カラム圧力値の測定結果を表1に示す。カラム圧力値は本発明のカラムの圧力規定値及び測定時の圧力規定値に適合した。同時再現性試験の結果及び修飾ヘモグロビン類含有試料を測定した場合のΔ値を表1に示す。いずれの値も実施例5よりも向上し、実施例1~4の結果と同等になった。実施例8実施例8では、実施例6のカラム充填剤を用い、かつ、本発明の測定時の圧力規定値に適合するように条件を変更して測定を行った例を示す。実施例6のカラム充填剤を、実施例1で用いたカラムより短いステンレス製エンプティカラムカラム本体の内径4.6mm、長さ25mmに充填した。カラム圧力値の測定結果を表1に示す。カラム圧力値は本発明のカラムの圧力規定値に適合した。更に実施例1の測定条件における溶離液の流速を、1.0mL/分から0.8mL/分に変更して測定を行った。測定時の圧力値の測定結果を表1に示す。測定時の圧力値は本発明の測定時の圧力規定値に適合した。同時再現性試験の結果及び修飾ヘモグロビン類含有試料を測定した場合のΔ値を表1に示す。いずれの値も向上し、実施例1~4の結果と同等になった。実施例7及び8から、本発明のカラムの圧力規定値に適合するカラム充填剤を用いることにより良好な再現性が得られ、更に本発明の測定時の圧力規定値に適合する条件で測定することで再現性が向上することが確認できた。比較例1比較例1では、実施例1の重合反応時における撹拌時の回転数を小さくして重合を行い、本発明のカラムの圧力規定値に適合しないカラムを調製してヘモグロビン類を測定した例を示す。実施例1と同様の方法により体積平均粒子径及びカラム圧力値を測定した。重合時の設定回転数、体積平均粒子径及びカラム圧力値を表1に示す。得られたカラムを用い、実施例1で用いた健常人血液、異常ヘモグロビン含有試料、ヘモグロビンA2含有試料を測定した。健常人血液を測定した結果、得られたクロマトグラムを図5に示す。図2と図5とを比較すると、比較例1で得られたカラムを用いた場合、ヘモグロビンA1c及びその他のヘモグロビン類の分離性能は悪かった。また、異常ヘモグロビン類やヘモグロビンA2は全く分離できなかった。同時再現性試験の結果及び修飾ヘモグロビン類含有試料を測定した場合のΔ値を表1に示す。いずれも実施例1のカラムを用いた場合より悪かった。比較例2比較例2では、実施例1の重合反応時における撹拌時の回転数を大きくして重合を行い、本発明のカラムの圧力規定値に適合しないカラムを調製し、これを用いてヘモグロビン類を測定した例を示す。得られたカラムを用い、実施例1と同様の方法により体積平均粒子径及びカラム圧力値を測定した。重合時の設定回転数、体積平均粒子径及びカラム圧力値を表1に示す。得られたカラムを用い、実施例1で用いた健常人血液を測定した結果、図5と同様のクロマトグラムが得られた。また、実施例1で用いた異常ヘモグロビン含有試料、ヘモグロビンA2含有試料を測定した結果、得られたクロマトグラムをそれぞれ図6、図7に示す。比較例2で得られたカラムを用いた場合、ヘモグロビンA1c及びその他のヘモグロビン類の分離性能は悪かった。同時再現性試験の結果及び修飾ヘモグロビン類含有試料を測定した場合のΔ値を表1に示す。いずれも実施例1のカラムを用いた場合より悪かった。比較例3比較例3では、実施例1の重合反応時における撹拌時の回転数以外の条件変更により本発明のカラムの圧力規定値に適合しないカラムを調製してヘモグロビン類を測定した例を示す。実施例1の重合時に用いた、アクリルアミド-tert-ブチルスルホン酸80gを160gに増やし、他の条件は実施例1と同様にしてカラム充填剤を得た。実施例1と同様の方法により体積平均粒子径及びカラム圧力値を測定した。重合時の設定回転数、体積平均粒子径及びカラム圧力値を表1に示す。実施例1で用いた健常人血液、異常ヘモグロビン含有試料、ヘモグロビンA2含有試料を測定した結果得られたクロマトグラムは、それぞれ図5、図6、図7と同様、ヘモグロビンA1c及びその他のヘモグロビン類の分離性能は悪かった。同時再現性試験の結果、及び、修飾ヘモグロビン類含有試料を測定した場合のΔ値を表1に示す。いずれも実施例1のカラムを用いた場合より悪かった。比較例4比較例4では、架橋重合体粒子の表面にカチオン交換基を含む重合体を有しないが、本発明のカラムの圧力規定値に適合するカラムを調製し、本発明の測定時の圧力規定値に適合する条件で測定を行った例を示す。トリエチレングリコールジメタクリレート200g、ジエチレングリコールジメタクリレート50g、テトラメチロールメタントリアクリレート100g及びアクリルアミド-tert-ブチルスルホン酸東亞合成社製80gに、過酸化ベンゾイルナカライテスク社製1.0gを溶解した。得られた混合物を、5重量のポリビニルアルコール日本合成化学工業社製、ゴーセノールGH-20水溶液2Lに分散させ、回転数300rpmで攪拌しながら、窒素雰囲気下で80°Cに加温して10時間重合反応を行なった。架橋重合体粒子の表面にカチオン交換基を含む重合体を有しないカチオン交換性粒子カラム充填剤を得た。実施例1と同様の方法により体積平均粒子径及びカラム圧力値を測定した。得られた結果を表1に示す。実施例1で用いた健常人血液、異常ヘモグロビン含有試料、ヘモグロビンA2含有試料を測定した。健常人血液を測定した結果、得られたクロマトグラムは図5と同様であり、ヘモグロビンA1c及びその他のヘモグロビン類の分離性能は悪かった。また、異常ヘモグロビン類やヘモグロビンA2は全く分離できなかった。同時再現性試験の結果及び修飾ヘモグロビン類含有試料を測定した場合のΔ値を表1に示す。いずれも実施例1のカラムを用いた場合より悪かった。評価実施例及び比較例のカラム充填剤又はカラムを用いて性能の評価を行った。1カラム充填剤の構造が再現性に及ぼす影響本評価1では、実施例1及び比較例4のカラム充填剤を用いて、測定時の圧力値を変化させ、実施例1で行った同時再現性試験におけるCV値への影響を調べた。測定時の圧力値の変更は、カラム充填剤をカラム本体の長さ35mmと15mmの2種類のエンプティカラムに充填し、流速を0.5mL/分~2.5mL/分に変更することにより行った。測定時の圧力値とCV値の関係を図8に示す。架橋重合体粒子の表面にカチオン交換基を含む重合体を有するカラム充填剤実施例1で得られたカラム充填剤を用い、カラムの規定圧力値に適合したカラムを用いた場合は、良好な再現性が得られた。更に、測定時の規定圧力値に適合する条件の場合は再現性が向上した。架橋重合体粒子の表面にカチオン交換基を含む重合体を有しないカラム充填剤比較例4で得られたカラム充填剤を用いた場合は、カラムの規定圧力値に適合した条件であっても再現性は不良であった。また測定時の規定圧力値の影響は認められなかった。2カラム圧力規定値の適不適が再現性に及ぼす影響1本評価2では、比較例2のカラム充填剤を用いて、測定時の圧力値と、実施例1で行った同時再現性試験におけるCV値の関係を、上記評価1と同様の方法により調べた。得られた測定時の圧力値とCV値の関係を図9に示す。比較例2のカラム充填剤は、架橋重合体粒子の表面にカチオン交換基を含む重合体を有するカラム充填剤だが、本発明のカラムの規定圧力値に適合しない。この場合は再現性が不良であり、たとえ測定時の規定圧力値に適合する条件で測定を行っても、再現性が向上しなかった。3カラム圧力規定値の適不適が再現性に及ぼす影響2本評価3では、比較例3のカラム充填剤を用いて、測定時の圧力値と、実施例1で行った同時再現性試験におけるCV値の関係を、上記評価1と同様の方法により調べた。得られた測定時の圧力値とCV値の関係を図10に示す。比較例3のカラム充填剤は、架橋重合体粒子の表面にカチオン交換基を含む重合体を有するカチオン交換性粒子だが、本発明のカラムの規定圧力値に適合しない。この場合は再現性が不良であり、たとえ測定時の規定圧力値に適合する条件で測定を行っても、再現性が向上しなかった。上記の評価1~3により、良好な再現性を得るためには、架橋重合体粒子の表面にカチオン交換基を含む重合体を有するカラム充填剤を用いる必要があること、及び、本発明のカラムの規定圧力値に適合するカラムを用いる必要があることが分かる。また測定時の規定圧力値で測定を行うことにより更に再現性が向上する。4繰り返し測定の影響実施例1、実施例5、比較例2、比較例3、及び、比較例4のカラム充填剤を用いて、同一の健常人血液試料を多数回繰り返して測定してヘモグロビンA1c値の推移を調べた。また、200回の測定毎に、実施例1で行った同時再現性試験を実施してそのCV値の推移を確認した。各カラム充填剤を用いて測定例1~7を調製した。各測定例の条件を表2に示す。表2の本発明の条件への適不適欄に、同条件に適合した条件は○、適合しない条件は×で示した。例えば測定例1は、架橋重合体粒子の表面にカチオン交換基を含む重合体を有するカラム充填剤であるため、カラム充填剤の構造は適合している○。また、流速1.0mL/分の溶離液を送液した場合の圧力値は1300×103Paであるからカラムの規定圧力値に適合している○。更に、測定時の圧力値は1300×103Paであるから測定時の圧力規定値に適合している○。これらの測定例で繰り返し測定を行ったヘモグロビンA1c値の推移を図11に示す。測定例1及び測定例2のヘモグロビンA1c値は3000回の測定後も安定していた。測定例3では2500回の測定以降でわずかに低下した。また、同時再現性試験時のCV値はいずれも3000回測定まで安定していた。測定例4~6では1500回の測定以前に大きく低下した。また、図12に示した同時再現性時のCV値の推移も同様の傾向を示した。本発明のカラムでは測定開始時のCV値が良好なだけでなく、その精度を多数回の測定の間維持できることが確認できた。"